(57)【要約】【課題】  転がり軸受における白層はく離の発生を抑制することができるグリース組成物、及び、当該グリース組成物が封入された転がり軸受を提供する。【解決手段】  基油と、増ちょう剤としてのジウレアと、脂肪酸亜鉛塩と、亜鉛ジチオホスフェートとを含み、前記脂肪酸亜鉛塩の含有量は、前記基油と前記増ちょう剤との合計質量に対して３〜１０質量％であり、前記亜鉛ジチオホスフェートの含有量は、前記基油と前記増ちょう剤との合計質量に対して、０．５〜３質量％である、グリース組成物。【選択図】  図１
2020204015.tif 000002
【特許請求の範囲】
【請求項１】
基油と、
増ちょう剤としてのジウレアと、
脂肪酸亜鉛塩と、
亜鉛ジチオホスフェートと、を含み、
前記脂肪酸亜鉛塩の含有量は、前記基油と前記増ちょう剤との合計質量に対して３〜１０質量％であり、
前記亜鉛ジチオホスフェートの含有量は、前記基油と前記増ちょう剤との合計質量に対して、０．５〜３質量％である、
グリース組成物。
【請求項２】
前記亜鉛ジチオホスフェートとして、構造式（１）で表され、
【化１】
2020204015.tif 000013
式（１）中、Ｒ１〜Ｒ４は、それぞれ独立して１級アルキル基又は２級アルキル基であり、かつ１級アルキル基を少なくとも１つ有する亜鉛ジチオホスフェートを含む、請求項１に記載のグリース組成物。
【請求項３】
前記亜鉛ジチオホスフェートとして、構造式（１）で表され、
【化２】
2020204015.tif 000014
式（１）中、Ｒ１〜Ｒ４は、それぞれ独立して１級アルキル基、２級アルキル基又は置換されたアルキル基であり、かつ２級アルキル基と置換されたアルキル基とを少なくとも１つずつ有する亜鉛ジチオホスフェートを含む、請求項１に記載のグリース組成物。
【請求項４】
請求項１〜３のいずれか一項に記載のグリース組成物が封入された、転がり軸受。
【発明の詳細な説明】
【技術分野】
【０００１】
本発明は、グリース組成物および当該グリース組成物が封入された転がり軸受に関する。
【背景技術】
【０００２】
オルタネータ、カーエアコン用電磁クラッチ、中間プーリ、電動ファンモータなどの自動車電装部品や自動車用エンジンの補機などに用いられる軸受は、高温・高速・高荷重・高振動などの苛酷な環境で使用される。
このような過酷な環境で使用される転がり軸受では、使用中に固定輪や転動体に鋼の組織変化に伴う早期はく離が発生することがある。この鋼の組織変化に伴う早期はく離は、内部起点はく離とは異なり、白色組織が見られるのが特徴的で、白層はく離と呼ばれている。
近年、転がり軸受の使用条件がさらに過酷になり、転がり軸受において白層はく離が発生しやすくなっている。
【０００３】
そこで、このような白層はく離の問題を解決することを目的とするグリースが提案されている。
例えば、特許文献１では、水素による白色組織変化をともなうはく離を防止するために、カーボンブラック等の導電性物質を０．１〜１０重量％の割合で含有するグリースを用いることが提案されている。
【先行技術文献】
【特許文献】
【０００４】
【特許文献１】特開２００２−１９５２７７号公報
【発明の概要】
【発明が解決しようとする課題】
【０００５】
白層はく離の発生は、すべり、高面圧、衝撃荷重などによる内部応力の増大が主原因であり、更に、内部応力の増大にともない内外輪と転動体との摩擦面に新生面が発生し、この新生面と大気中の水分やグリースとの化学反応によって水素が発生し、この水素が軸受鋼へ侵入することによって助長されると考えられている。
【０００６】
そして、特許文献１で提案されたような所定量のカーボンブラックを含有するグリースでは、上記白層はく離を充分に抑制することが困難であった。
そのため、上記白層はく離を回避するのにより適したグリースが引き続き求められている。
【課題を解決するための手段】
【０００７】
本発明者らは、上記の要求に応えるべく鋭意検討を行い、増ちょう剤としてジウレアを含み、更に脂肪酸亜鉛塩と亜鉛ジチオホスフェートとを含むグリース組成物を使用すれば、転がり軸受における白層はく離の発生を抑制することができることを見出し、本発明を完成した。
【０００８】
本発明のグリース組成物は、
基油と、
増ちょう剤としてのジウレアと、
脂肪酸亜鉛塩と、
亜鉛ジチオホスフェートと、を含み、
上記脂肪酸亜鉛塩が、基油と増ちょう剤との合計質量に対して３〜１０質量％であり、
上記亜鉛ジチオホスフェートが、基油と増ちょう剤との合計質量に対して、０．５〜３質量％である。
【０００９】
本発明のグリース組成物は、脂肪酸亜鉛塩と亜鉛ジチオホスフェートとを含むため、転がり軸受に使用した際に、当該転がり軸受における白層はく離の発生を抑制することができる。
この理由の１つとして以下の理由が考えられる。
脂肪酸亜鉛塩と亜鉛ジチオホスフェートとを含むグリース組成物を転がり軸受に使用した場合、上記グリース組成物からなるグリースが、転動体と内外輪の転走面との間に介入し、上記脂肪酸亜鉛塩が転動体と内外輪の転走面との摩擦面にトライボ被膜を形成する。更に、上記脂肪酸亜鉛塩が上記亜鉛ジチオホスフェートと結合することによって、上記摩擦面に生成するトライボ被膜をより強固な被膜とする。そのため、上記摩擦面における上記新生面の発生が充分に抑制され、その結果、上述したように、転がり軸受における白層はく離が極めて発生しにくくなる。
また、上記グリース組成物が亜鉛ジチオホスフェートを含むことにより、上記摩擦面に新生面が生成しても、当該新生面は早期に不活性化される。この点でも、上記白層はく離の発生を抑制することができる。
【００１０】
上記グリース組成物は、上記亜鉛ジチオホスフェートとして、
下記構造式（１）で表され、
【化１】
2020204015.tif 000003
式（１）中、Ｒ１〜Ｒ４は、それぞれ独立して１級アルキル基又は２級アルキル基であり、かつ１級アルキル基を少なくとも１つ有する亜鉛ジチオホスフェートを含むことが好ましい。
この場合、転がり軸受等の摩擦面に、上述した強固な被膜を形成するのにより好適である。
【００１１】
上記グリース組成物は、上記亜鉛ジチオホスフェートとして、
上記構造式（１）で表され、
式（１）中、Ｒ１〜Ｒ４は、それぞれ独立して１級アルキル基、２級アルキル基又は置換されたアルキル基であり、かつ２級アルキル基と置換されたアルキル基とを少なくとも１つずつ有する亜鉛ジチオホスフェートを含むことが好ましい。
この場合も、転がり軸受等の摩擦面に、上述した強固な被膜を形成するのにより好適である。
【００１２】
本発明の転がり軸受は、本発明のグリース組成物が封入された、転がり軸受である。
【発明の効果】
【００１３】
本発明のグリース組成物は、過酷な環境下で使用する転がり軸受に使用した際に、当該転がり軸受における白層はく離の発生を抑制することができる。
また、本発明の転がり軸受は、上記グリース組成物が封入されているため、白層はく離が発生しにくい転がり軸受である。
【図面の簡単な説明】
【００１４】
【図１】本発明の一実施形態に係る玉軸受を示す断面図である。
【図２】実施例及び比較例で採用したボールオンディスク摩擦摩耗試験の概略を示す図である。
【発明を実施するための形態】
【００１５】
以下、本発明の実施形態について図面を参照しながら説明する。
本発明の実施形態に係る転がり軸受は、本発明の実施形態に係るグリース組成物からなるグリースが封入された玉軸受である。
図１は、本発明の一実施形態に係る玉軸受を示す断面図である。
玉軸受１は、内輪２と、この内輪２の径方向外側に設けられている外輪３と、これら内輪２と外輪３との間に設けられている複数の転動体としての玉４と、これらの玉４を保持している環状の保持器５とを備えている。また、この玉軸受１は、軸方向一方側及び他方側のそれぞれにシール６が設けられている。
さらに、内輪２と外輪３との間の環状の領域７は、本発明の実施形態に係るグリース組成物からなるグリースＧが封入されている。
【００１６】
内輪２は、その外周に玉４が転動する内軌道面２１が形成されている。
外輪３は、その内周に玉４が転動する外軌道面３１が形成されている。
玉４は、内軌道面２１と外軌道面３１との間に複数介在し、これら内軌道面２１及び外軌道面３１を転動する。
領域７に封入されたグリースＧは、玉４と内輪２の内軌道面２１との接触箇所、及び、玉４と外輪３の外軌道面３１との接触箇所にも介在する。なお、グリースＧは、内輪２と外輪３とシール６とで囲まれた空間から玉４と保持器５を除いた空間の容積に対して、２０〜４０体積％を占めるように封入されている。
シール６は、環状の金属環６ａと金属環６ａに固定された弾性部材６ｂとを備えた環状の部材であり、径方向外側部が外輪３に固定され、径方向内側部のリップ先端が内輪２に摺接可能に取付けられている。シール６は、封入されたグリースＧが外部へ漏れるのを防止している。
【００１７】
このように構成された玉軸受１は、グリースＧとして、後述する本発明の実施形態に係るグリース組成物からなるグリースが封入されている。そのため、グリースＧが封入された玉軸受１は、軸受回転トルクが低く、充分な潤滑寿命を有する。また、玉軸受１は、上記白層はく離が発生しにくい。
【００１８】
次に、グリースＧを構成するグリース組成物について詳細に説明する。
グリースＧを構成するグリース組成物は、本発明の実施形態に係るグリース組成物であり、基油、増ちょう剤、脂肪酸亜鉛塩、及び亜鉛ジチオホスフェートを含む。
上記グリース組成物は、増ちょう剤としてジウレアを選択しつつ、更に脂肪酸亜鉛塩と亜鉛ジチオホスフェートとを含むことを技術的特徴の１つとしており、脂肪酸亜鉛塩及び亜鉛ジチオホスフェート含むことによって、転がり軸受における白層はく離の発生を抑制することができる。
【００１９】
上記グリース組成物において、上記基油としては、ポリ−α−オレフィン（ＰＡＯ）が好ましい。
上記基油としてポリ−α−オレフィンを選択したグリース組成物は、使用時に水素を発生しにくい。
【００２０】
上記ポリ−α−オレフィンとしては、例えば、１−ヘキセン、１−オクテン、１−ノネン、１−デセン、１−ドデセン、１−テトラデセン等のα−オレフィンを、オリゴマー化又はポリマー化したもの、更にはこれらを水素化したものが挙げられる。
上記ポリ−α−オレフィンとしては、１−デセンをオリゴマー化した、ＰＡＯ４〜ＰＡＯ８が好ましい。
【００２１】
上記基油において、４０℃における基油動粘度は、２０〜６０ｍｍ２／ｓが好ましい。この場合、耐熱性を確保しつつ、低トルク化を図るのに適している。
一方、上記基油動粘度（４０℃）が２０ｍｍ２／ｓ未満では、グリースＧが耐熱性に劣ることになる。また、上記基油動粘度（４０℃）が６０ｍｍ２／ｓを超えると、グリースＧを封入した玉軸受のトルクが増大することがある。
上記基油動粘度（４０℃）は、２５〜５０ｍｍ２／ｓがより好ましい。
上記基油動粘度は、ＪＩＳ  Ｋ  ２２８３に準拠した値である。
【００２２】
上記グリース組成物において、上記増ちょう剤は、ジウレアである。
上記ジウレアとしては、下記構造式（２）で表されるジウレアが好ましい。
Ｒ１１−ＮＨＣＯＮＨ−Ｒ１２−ＮＨＣＯＮＨ−Ｒ１３・・・（２）
（式（２）中、Ｒ１１及びＲ１３は互いに独立して、−ＣｎＨ２ｎ＋１（ｎは、６〜１０の整数）で表される官能基であり、Ｒ１２は、−（ＣＨ２）６−、−Ｃ６Ｈ３（ＣＨ３）−、又は、−Ｃ６Ｈ４−ＣＨ２−Ｃ６Ｈ４−である。）
ここで、Ｒ１２が−Ｃ６Ｈ３（ＣＨ３）−の場合、フェニレン基は、メチル基を１位として、２，４位又は２，６位で結合していることが好ましい。また、Ｒ１２が−Ｃ６Ｈ４−ＣＨ２−Ｃ６Ｈ４−の場合、両フェニレン基は、どちらもパラ位で結合していることが好ましい。
Ｒ１２としては、−Ｃ６Ｈ４−ＣＨ２−Ｃ６Ｈ４−が好ましい。
【００２３】
上記構造式（２）で表されるジウレアは、Ｒ１１及びＲ１３が炭素数６〜１０のアルキル基であり、炭素鎖長が短いジウレアである。このようなジウレアを用いたグリース組成物は、使用時に水素を発生しにくい。また、上記ジウレアは、チャンネリング性の指標の１つである粘性低下エネルギーが高く、低トルク化に適している。
粘性低下エネルギーは、チキソトロピー性の１つの指標であり、回転式レオメータを用いて取得することができる。
【００２４】
上記構造式（２）で表されるジウレアは、脂肪族アミンと、ジイソシアネート化合物とが反応して生成した生成物である。
上記脂肪族アミンは炭素数６〜１０の脂肪族アミンであり、具体例としては、１−アミノヘキサン、１−アミノヘプタン、１−アミノオクタン、１−アミノノナン、１−アミノデカンなどが挙げられる。
これらのなかでは、１−アミノオクタンが好ましい。
【００２５】
上記ジイソシアネート化合物としては、例えば、ヘキサメチレンジイソシアネート（ＨＤＩ）、２，４−トルエンジイソシアネート（２，４−ＴＤＩ）、２，６−トルエンジイソシアネート（２，６−ＴＤＩ）、２，４−ＴＤＩと２，６−ＴＤＩとの混合物、４，４′−ジフェニルメタンジイソシアネート（ＭＤＩ）などが挙げられる。
【００２６】
上記構造式（２）で表されるジウレアを得るために、上記脂肪族アミンと上記ジイソシアネート化合物とは種々の条件下で反応させることができるが、増ちょう剤としての均一分散性が高いジウレア化合物が得られることから、基油中で反応させることが好ましい。
また、上記脂肪族アミンと上記ジイソシアネート化合物との反応は、脂肪族アミンを溶解した基油中に、ジイソシアネート化合物を溶解した基油を添加して行っても良いし、ジイソシアネート化合物を溶解した基油中に、脂肪族アミンを溶解した基油を添加して行っても良い。
【００２７】
上記の脂肪族アミンとジイソシアネート化合物との反応における温度及び時間は特に制限されず、通常この種の反応で採用される条件と同様の条件を採用すれば良い。
反応温度は、脂肪族アミン及びジイソシアネート化合物の溶解性、揮発性の点から、１５０℃〜１７０℃が好ましい。
反応時間は、脂肪族アミンとジイソシアネート化合物との反応を完結させるという点や、製造時間を短縮してグリースの製造を効率良く行うという点から、０．５〜２．０時間が好ましい。
【００２８】
上記増ちょう剤の含有量は、基油及び増ちょう剤の合計質量に対して、１０〜３０質量％が好ましい。
上記増ちょう剤の含有量が１０質量％未満では、グリースが基油を保持する能力が低下して、転がり軸受の回転中にグリースから基油が離油する量が多くなる可能性が大きくなる。一方、上記増ちょう剤の含有量が３０質量％を超えると、グリース組成物が硬質となり、転がり軸受に封入して使用した際に、当該転がり軸受のトルクが増大することがある。
上記増ちょう剤のより好ましい含有量は、基油及び増ちょう剤の合計質量に対して、１１〜１８質量％である。
【００２９】
上記グリース組成物は、白層はく離の発生を抑制するために、脂肪酸亜鉛塩と、脂肪酸亜鉛塩と結合しやすい化合物である亜鉛ジチオホスフェートとを含む。そのため、上記グリース組成物が使用された転がり軸受は、上述した通り、摩擦面に強固なトライボ被膜が生成されることによって摩擦面における新生面の生成が抑制され、その結果、白層はく離の発生が抑制される。また、摩擦面に新生面が生成しても、当該新生面は早期に不活性化される。従って、上記グリース組成物が使用された転がり軸受は、上記摩擦面は摩耗しにくくなっている。
【００３０】
上記脂肪酸亜鉛塩としては、例えば、脂肪族モノカルボン酸亜鉛塩を用いることができる。
上記グリース組成物に、上記脂肪酸亜鉛塩を添加する場合、脂肪酸亜鉛塩と脂肪酸との混合物（脂肪酸亜鉛含有物）を添加しても良い。
上記脂肪酸亜鉛含有物としては、例えば、脂肪族モノカルボン酸亜鉛含有物が挙げられ、当該脂肪族モノカルボン酸亜鉛含有物の好ましい具体例としては、ビス（２−エチルヘキサノイルオキシ）亜鉛と２−エチルヘキサン酸との混合物であって、ビス（２−エチルヘキサノイルオキシ）亜鉛と２−エチルヘキサン酸との合計質量に対するビス（２−エチルヘキサノイルオキシ）亜鉛の割合が７５〜９０質量％である脂肪族モノカルボン酸亜鉛含有物が挙げられる。
上記脂肪族モノカルボン酸亜鉛含有物としては市販品を使用することもできる。上記市販品の具体例としては、例えば、ランクセス社製、ＡＤＤＩＴＩＮ  ＲＣ４５８０等が挙げられる。
【００３１】
上記グリース組成物において、上記脂肪酸亜鉛塩の含有量は、上記基油と上記増ちょう剤との合計質量に対して３〜１０質量％である。
上記脂肪酸亜鉛塩の含有量が３質量％未満では、摩擦面における耐摩耗性の点で十分な効果が得られないことがある。一方、上記脂肪酸亜鉛塩の含有量が１０質量％を超えると、グリース組成物が軟化してしまい、転がり軸受に使用した際に、漏洩する恐れがある。
上記脂肪酸亜鉛塩の上記含有量は、４〜８質量％が好ましく、４〜６質量％がより好ましい。
【００３２】
上記亜鉛ジチオホスフェートは、下記構造式（１）で表される化合物である。
【００３３】
【化２】
2020204015.tif 000004
（式（１）中、Ｒ１〜Ｒ４は、それぞれ独立して、置換又は無置換のアルキル基である。）
上記アリキル基は、直鎖状でも良いし、分岐鎖状でも良い。また、上記炭化水素基は、アリール基を含んでいても良い。
【００３４】
好ましい亜鉛ジチオホスフェートの一例は、例えば、上記構造式（１）で表され、
式（１）中、Ｒ１〜Ｒ４は、それぞれ独立して１級アルキル基又は２級アルキル基であり、かつ１級アルキル基を少なくとも１つ有する亜鉛ジチオホスフェートである。
ここで、上記１級アルキル基（プライマリアルキル基とも称される）は、構造式（３）で表される基である。
【００３５】
【化３】
2020204015.tif 000005
（式（３）中、Ｒ５は、炭素数２〜１７のアルキル基である。）
上記構造式（３）で表される１級アルキル基の炭素数は、６〜１２が好ましい。
【００３６】
また、上記２級アルキル基（セカンダリアルキル基とも称される）は、構造式（４）で表される基である。
【００３７】
【化４】
2020204015.tif 000006
（式（４）中、Ｒ６及びＲ７は、それぞれ独立して炭素数１〜１０のアルキル基である。）
上記構造式（４）で表される２級アルキル基は、炭素数の合計が１〜１０であることが好ましく、炭素数の合計が２〜６であることがより好ましい。
【００３８】
好ましい亜鉛ジチオホスフェートの他の一例は、例えば、上記構造式（１）で表され、
式（１）中、Ｒ１〜Ｒ４は、それぞれ独立して１級アルキル基、２級アルキル基又は置換されたアルキル基であり、かつ２級アルキル基と置換されたアルキル基とを少なくとも１つずつ有する亜鉛ジチオホスフェートである。
ここで、上記１級アルキル基は、構造式（３）で表される基である。
【００３９】
【化５】
2020204015.tif 000007
（式（３）中、Ｒ５は、炭素数２〜１７のアルキル基である。）
上記構造式（３）で表される１級アルキル基の炭素数は、６〜１２が好ましい。
【００４０】
また、上記２級アルキル基は、構造式（４）で表される基である。
【００４１】
【化６】
2020204015.tif 000008
（式（４）中、Ｒ６及びＲ７は、それぞれ独立して炭素数１〜１０のアルキル基である。）
上記構造式（４）で表される２級アルキル基は、炭素数の合計が１〜１０であることが好ましく、炭素数の合計が２〜６であることがより好ましい。
【００４２】
また、上記置換されたアルキル基（本明細書では、ジェミナル型アルキル基ともいう）は、構造式（５）で表される基である。
【００４３】
【化７】
2020204015.tif 000009
（式（５）中、Ｒ８及びＲ９は、それぞれ独立して、−ＯＨ基などの炭化水素基以外の官能基、又は−ＯＨ基などの官能基で一部が置換された炭化水素基である。）
上記構造式（５）で表される置換されたアルキル基は、炭素数の合計が１〜１８であることが好ましく、炭素数の合計が１〜６であることがより好ましい。
【００４４】
これらの好ましい亜鉛ジチオホスフェートを採用することにより、上記グリース組成物は、より強固なトライボ被膜を形成することが可能になる。
【００４５】
上記亜鉛ジチオホスフェートとしては市販品を使用することもできる。上記市販品の具体例としては、例えば、アデカ社製：アデカキクルーブＺ−１１２（上記構造式（１）において、Ｒ１〜Ｒ４が全て１級アルキル基である）等が挙げられる。
また、他の市販品として、例えば、ラインケミーアディティブス社製：ＡＤＤＩＴＩＮ  ＲＣ３０３８（上記構造式（１）において、Ｒ１〜Ｒ４の一部が１級アルキル基であり、残りが２級アルキル基である）、同社製：ＡＤＤＩＴＩＮ  ＲＣ３０４５（上記構造式（１）において、Ｒ１〜Ｒ４の一部が２級アルキル基であり、残りがジェミナル型アルキル基である）、同社製：ＡＤＤＩＴＩＮ  ＲＣ３０４８（上記構造式（１）において、Ｒ１〜Ｒ４の一部が１級アルキル基であり、残りが２級アルキル基である）、同社製：ＡＤＤＩＴＩＮ  ＲＣ３０５８（上記構造式（１）において、Ｒ１〜Ｒ４の一部が１級アルキル基であり、他の一部が２級アルキル基であり、残りがジェミナル型アルキル基である）、同社製：ＡＤＤＩＴＩＮ  ＲＣ３０８０（上記構造式（１）において、Ｒ１〜Ｒ４が全て１級アルキル基である）、同社製：ＡＤＤＩＴＩＮ  ＲＣ３１８０（上記構造式（１）において、Ｒ１〜Ｒ４が全て１級アルキル基である）等が挙げられる。
【００４６】
上記グリース組成物において、上記亜鉛ジチオホスフェートの含有量は、上記基油と上記増ちょう剤との合計質量に対して、０．５〜３質量％である。
上記亜鉛ジチオホスフェートの含有量が０．５質量％未満では、摩擦面における耐摩耗性の点で十分な効果が得られないことがある。一方、上記亜鉛ジチオホスフェートの含有量が３質量％を超えた場合も摩擦面の耐摩耗性が劣ることになる。
上記亜鉛ジチオホスフェートの上記含有量は、１．０〜２．５質量％が好ましく、１．５〜２．５質量％がより好ましい。
【００４７】
上記グリース組成物は、本発明の効果を損なわない範囲で酸化防止剤及び防錆剤を添加剤として含有することが好ましい。更には、本発明の効果を損なわない範囲で、極圧添加剤、耐摩耗剤、染料、色相安定剤、増粘剤、構造安定剤、金属不活性剤、粘度指数向上剤などの添加剤を適量含有しても良い。
これらの各種添加剤を含有する場合、グリース組成物における各種添加剤（脂肪酸亜鉛塩及び亜鉛ジチオホスフェートを除く）の総含有量は、基油と増ちょう剤の合計量１００質量部に対して１０質量部以下とすることが好ましい。
【００４８】
本発明のグリース組成物は、グリース潤滑が求められる箇所に用いることができ、転がり軸受用のグリースとして好ましく用いられる。特に、本発明のグリース組成物は、耐白層はく離性が要求される転がり軸受用のグリースとして好適である。
そのため、上記グリース組成物からなるグリースは、オルタネータ、カーエアコン用電磁クラッチ、中間プーリ、電動ファンモータなどの自動車電装部品や自動車用エンジンの補機、ＣＶＴの軸受などの苛酷な環境で用いられる転がり軸受に封入するグリースとして好ましく用いられる。
【００４９】
次に、上記グリース組成物の製造方法について説明する。
上記グリース組成物の製造は、例えば、最初に、基油及び増ちょう剤からなるベースグリースを調製し、その後、得られたベースグリースに上記脂肪酸亜鉛塩及び上記亜鉛ジチオホスフェート、更には必要に応じて含有させる各種添加剤を投入し、自転・公転ミキサー等で撹拌して各成分を混合することによって行うことができる。
【００５０】
本発明は、上記の実施形態に制限されることなく、他の実施形態で実施することもできる。
本発明の実施形態に係る転がり軸受は、本発明の実施形態に係るグリース組成物が封入された玉軸受に限定されず、上記転がり軸受は、本発明の実施形態に係るグリース組成物が封入されたものであれば、転動体として玉以外のものが使用された針軸受、ころ軸受等、他の転がり軸受であっても良い。
【実施例】
【００５１】
次に、本発明を実施例に基づいてさらに詳細に説明するが、本発明は、かかる実施例のみに限定されるものではない。
ここでは、複数のグリース組成物を調製し、各グリース組成物の特性を評価した。各グリース組成物の組成及び評価結果は、表１に示した。
【００５２】
実施例／比較例では、以下の原料を使用した。
・ジイソシアネート化合物：ジフェニルメタン−４，４′−ジイソシアネート（ＭＤＩ）
・アミン化合物：オクチルアミン
・基油：ＰＡＯ６（４０℃における基油動粘度が３０．５ｍｍ２／ｓ）
【００５３】
・脂肪酸亜鉛塩：ＡＤＤＩＴＩＮ  ＲＣ４５８０（ランクセス社製）
・亜鉛ジチオホスフェートＡ：ＡＤＤＩＴＩＮ  ＲＣ３０８０（ラインケミーアディティブス社製）
・亜鉛ジチオホスフェートＢ：アデカキクルーブＺ−１１２（ＡＤＥＫＡ社製）
・亜鉛ジチオホスフェートＣ：ＡＤＤＩＴＩＮ  ＲＣ３０３８（ラインケミーアディティブス社製）
・亜鉛ジチオホスフェートＤ：ＡＤＤＩＴＩＮ  ＲＣ３０４８（ラインケミーアディティブス社製）
・亜鉛ジチオホスフェートＥ：ＡＤＤＩＴＩＮ  ＲＣ３０５８（ラインケミーアディティブス社製）
・亜鉛ジチオホスフェートＦ：ＡＤＤＩＴＩＮ  ＲＣ３０４５（ラインケミーアディティブス社製）
【００５４】
（比較例１）
（１）表１に示す基油含有量となるように用意したＰＡＯ６の半量のＰＡＯ６に、増ちょう剤原料のアミン化合物（オクチルアミン）を表１に示す含有量となるように混合し、１００℃に加熱して溶解させ溶液Ａを調製した。
（２）溶液Ａの調製とは別に、表１に示す基油含有量となるように用意したＰＡＯ６の半量のＰＡＯ６に、増ちょう剤原料のジイソシアネート化合物（ＭＤＩ）を表１に示す含有量となるように混合し、１００℃に加熱して溶解させ溶液Ｂを調製した。
（３）上記溶液Ｂを撹拌しつつ、これに上記溶液Ａを徐々に添加した。添加後１５０℃で３０分間保持した。その後、攪拌を継続しながら放冷により室温まで冷却させた。
（４）最後に、室温まで冷却したものを３本ロールミルにより均質化処理することで、グリース組成物を得た。
【００５５】
このようにして生成したグリース組成物の増ちょう剤は、下記構造式（６）で表されるジウレアである。
【００５６】
【化８】
2020204015.tif 000010
【００５７】
（実施例１）
比較例１の（１）〜（３）の工程と同様の手法で基油と増ちょう剤との混合物を調製した後、表１に示した含有量（脂肪酸亜鉛塩が５．０質量％、亜鉛ジチオホスフェートＡが２．０質量％）となるように「脂肪酸酸亜鉛塩」及び「亜鉛ジチオホスフェート」を添加し、ミキサーを用いて、２０００ｒｐｍ、３分間の条件で混合した。
その後、３本ロールミルにより均質化処理することで、グリース組成物を得た。
【００５８】
（実施例２）
亜鉛ジチオホスフェートＡに代えて、亜鉛ジチオホスフェートＢを添加した以外は実施例１と同様の手法でグリース組成物を調製した。
【００５９】
（実施例３）
亜鉛ジチオホスフェートＡに代えて、亜鉛ジチオホスフェートＣを添加した以外は実施例１と同様の手法でグリース組成物を調製した。
【００６０】
（実施例４）
亜鉛ジチオホスフェートＡに代えて、亜鉛ジチオホスフェートＤを添加した以外は実施例１と同様の手法でグリース組成物を調製した。
【００６１】
（実施例５）
亜鉛ジチオホスフェートＡに代えて、亜鉛ジチオホスフェートＥを添加した以外は実施例１と同様の手法でグリース組成物を調製した。
【００６２】
（実施例６）
亜鉛ジチオホスフェートＡに代えて、亜鉛ジチオホスフェートＦを添加した以外は実施例１と同様の手法でグリース組成物を調製した。
【００６３】
（比較例２）
比較例１の（１）〜（３）の工程と同様の手法で基油と増ちょう剤との混合物を調製した後、表１に示した含有量（３．０質量％）となるように「脂肪酸亜鉛塩」を添加し、ミキサーを用いて、２０００ｒｐｍ、３分間の条件で混合した。
その後、３本ロールミルにより均質化処理することで、グリース組成物を得た。
【００６４】
（比較例３）
表１に示した含有量（４．０質量％）となるように「脂肪酸亜鉛塩」の添加量を変更した以外は比較例２と同様の手法でグリース組成物を調製した。
【００６５】
（比較例４）
表１に示した含有量（５．０質量％）となるように「脂肪酸亜鉛塩」の添加量を変更した以外は比較例２と同様の手法でグリース組成物を調製した。
【００６６】
（比較例５）
表１に示した含有量（１０．０質量％）となるように「脂肪酸亜鉛塩」の添加量を変更した以外は比較例２と同様の手法でグリース組成物を調製した。
【００６７】
（グリース組成物の評価）
実施例１〜６及び比較例１〜５で調製したグリース組成物を評価した。結果を表１に示した。
【００６８】
【表１】
2020204015.tif 000011
【００６９】
（１）摩耗量
神鋼造機社製のボールオンディスク摩擦摩耗試験機を用いて、実施例１〜６及び比較例１〜５で調製したグリース組成物のボールオンディスク摩擦摩耗試験（図２参照）を行い、摩耗量（鋼球摩耗痕径）を評価した。結果は表１に示した。
ここでは、図２に示すように、ＳＵＪ２製の平板上にグリース組成物を塗布し、その上に接触面圧が２．４ＧＰａになるように荷重を掛けてＳＵＪ２製の鋼球を接触させた。
この状態で平板を３０分間回転させ、その後、鋼球の摩耗痕径を摩耗量として測定した。試験条件の詳細は表２に示した通りである。
【００７０】
【表２】
2020204015.tif 000012
【００７１】
実施例及び比較例の結果から明らかな通り、本発明の実施形態に係るグリース組成物を用いることにより、摩耗量を減少させることができる。
従って、上記グリース組成物は、転がり軸受に封入して使用した際に、当該転がり軸受における白層はく離の発生を抑制することができると考えられる。
【符号の説明】
【００７２】
１：玉軸受、２：内輪、３：外輪、４：玉、５：保持器、６：シール、７：領域、Ｇ：グリース
【図１】
2020204015.tif 000015
【図２】
2020204015.tif 000016